(57)【要約】【課題】本発明の課題は、除湿効率が高く、デシカントローターの加工性に優れ、圧力損失が適正な除湿ローター用濾材を提供することである。【解決手段】乾式不織布に吸湿剤を含有する除湿ローター用濾材において、該不織布がケミカルボンド法により作られ、吸湿剤を含浸又は塗工により担持し、熱カレンダー処理により製造され、吸湿剤がアクリル樹脂系バインダーで担持されてなる除湿ローター用濾材。【選択図】図１
2013158668.tif 000002
【特許請求の範囲】
【請求項１】
不織布に吸湿剤が担持されてなる除湿ローター用濾材において、該不織布がケミカルボンド法によって製造されたことを特徴とする除湿ローター用濾材。
【請求項２】
吸湿剤が担持された不織布が熱カレンダー処理を施されている請求項１記載の除湿ローター用濾材。
【請求項３】
前記吸湿剤が含浸又は塗工によって不織布に担持されてなる請求項１又は２記載の除湿ローター用濾材。
【請求項４】
前記吸湿剤が含浸によって不織布に担持されてなる請求項１又は２記載の除湿ローター用濾材。
【請求項５】
前記吸湿剤がアクリル樹脂系バインダーで担持されてなる請求項１〜４のいずれか記載の除湿ローター用濾材。
【発明の詳細な説明】
【技術分野】
【０００１】
本発明は、吸放湿可能な除湿ローター用濾材に関するものである。
【背景技術】
【０００２】
回転駆動して連続的に加熱再生可能な除湿ローターが従来から提案されている。除湿ローターについて、以下に説明する。図１は典型的な除湿ローターシステムの概略図である。芯材１の周囲に、ゼオライト、活性アルミナ、シリカゲル、塩化リチウム、塩化カルシウム等の吸湿剤を担持した円筒状のハニカム状構造体を該構造体の開孔面が円筒断面となるように設置し、除湿ローター２を得る。除湿ローター２は芯材１を中心軸として、矢印３の方向に回転駆動され、水分を含んだ被乾燥空気６は冷却コイル（プレクーラ）４により冷却され、除湿ローター２を通過する際に吸湿剤の作用により水分が吸着除去され、乾燥空気８が得られる。一方、除湿ローター２を再生する再生用空気９は再生用ヒータ５でローターを再生するのに適した温度に加熱されて加熱再生空気１０となり、加熱再生空気１０が除湿ローター２から水分を除去することにより、除湿ローター２を再生すると共に水分を含んだ高湿の排気空気１１が得られる。このようにして得られた乾燥空気８及び排気空気１１は、使用目的に応じて所定の空間に供給される。
【０００３】
除湿ローターを再生する高温空気の温度は約８０〜２００℃であり、除湿ローターには高度の耐熱性が要求される。また、熱源が近傍に設置されるため、高度の難燃性を併せ持つ必要がある。従って、従来から除湿ローターには、高度の耐熱性を有し、かつ不燃性である無機材料が用いられている。例えば、吸湿剤であるモレキュラーシーブに、カオリン、コロイダルシリカ、有機樹脂エマルジョンを添加した混合液を金網、金属箔、ガラス繊維シート、石綿紙等の担体に塗着乾燥し、さらにエチルシリケートを含浸加水分解して硬化処理を行い、２５０℃以上で加熱して有機樹脂エマルジョンを燃焼除去して得られる回転再生型除湿体が提案されている（例えば、特許文献１参照）。また、加熱再生を伴う連続式乾式除湿機において、吸湿剤であるゼオライトに、コロイダルシリカ、コロイダルアルミナ、コロイダルチタン、金属アルコキシド、ベントナイト、セピオライト等の無機結合剤を添加混合し、該混合物を押出成形によりハニカム状に成形加工した後、８００℃程度で焼成して得られる除湿部材が提案されている（例えば、特許文献２参照）。シリカ・アルミナ系のセラミックス繊維に、少量のパルプ及びバインダーを加えて抄造した無機繊維紙をハニカム状に成形し、該ハニカム成形体を円筒状に積層接着してなるハニカム状円筒体を高温焼成して有機物を除去した後、吸湿剤であるゼオライトに無機結合剤のシリカ又はアルミナの水性ゾルを混合したゾルを浸漬し、高温乾燥して得られるハニカム状吸着ローターも提案されている（例えば、特許文献３参照）。さらに、セラミックス繊維を主成分とする無機繊維紙からなるハニカム成形体に、湿気吸着性と臭気吸着性とを兼ね備えた活性シリカゲル又は活性金属ケイ酸塩ゲルを生成結合させたハニカム状吸着ローターが提案されている（例えば、特許文献４参照）。
【０００４】
以上の除湿ローターは、無機材料のみで構成された高度の耐熱性を有する不燃性の部材であって、回転駆動して連続的に加熱再生される除湿ローターとして有効に機能する。しかしながら、家電製品等への除湿ローターの応用を考慮した場合、用途（例えば、家庭内の脱臭や除湿）によっては必ずしも高温での再生を必要としない、あるいは、製品筐体の耐熱性、省エネルギー及び安全性の観点から高温での再生システムを採用し難い等の諸事情があって、無機系除湿ローターほどの耐熱性及び不燃性は必須要素ではない。むしろ、陶器様で硬くて脆いため、衝撃に対して極めて弱く壊れ易い、有機成分を除去又は減量するべく焼成等の高温加熱処理を行うため、吸湿剤の吸着特性が劣化する恐れや素材選定上の制約がある、無機材料のみでは吸湿剤の定着強度に不足し、ある程度の粉落ちが避けられない、除湿ローターを構成する基材の厚み制御や薄層化が難しく、除湿ローターの圧力損失の制御及び低圧力損失化が困難である、窯業的な製造方法であるため、焼成等の高温加熱処理の際に除湿ローターに体積変化が生じ易く、寸法精度不良や割れ等による歩留まり低下に起因して高価な部材となる等の無機系除湿ローターの有する諸欠点がクローズアップ・問題視され、これらの改善を求める声が高まっていた。
【０００５】
このような無機系除湿ローターの有する諸欠点を改善した除湿ローターとして、有機繊維を必須成分とする紙、織布、不織布等の繊維基材にバインダーを使用して吸湿剤を塗工又は含浸させることで製造された除湿ローター用濾材をハニカム状構造体に成形してなる有機系除湿ローターや吸湿剤と有機繊維とを含有するスラリーから湿式抄造法によって製造された除湿ローター用濾材が開示されている（例えば、特許文献５及び６参照）。しかしながら、従来の塗工又は含浸によるシートの製造方法では、吸湿剤の担持量が少ないという問題や、シートの厚みが厚く、ローター化の加工が困難という問題があった。また、湿式抄造法での製造では、繊維と吸湿剤の比率の制約から同坪量のシートを製造する場合、吸湿剤の担持量を多くできないため、除湿効率が出ない、吸湿剤の量を多くすると、シートが厚くなり過ぎる問題や、シート自体が軟らかいため、ローター化の加工性が悪くなる問題等があった。
【先行技術文献】
【特許文献】
【０００６】
【特許文献１】特開昭５４−１９５４８号公報
【特許文献２】特開昭６３−２４０９２１号公報
【特許文献３】特開平６−２２６０３７号公報
【特許文献４】特開平５−１１５７３７号公報
【特許文献５】特開２００３−３８９２８号公報
【特許文献６】特開２００９−２４０９３５号公報
【発明の概要】
【発明が解決しようとする課題】
【０００７】
本発明の課題は、除湿効率が高く、ハニカム加工性に優れ、圧力損失が適正な除湿ローター用濾材を提供することである。
【課題を解決するための手段】
【０００８】
本発明は、
（１）不織布に吸湿剤が担持されてなる除湿ローター用濾材において、該不織布がケミカルボンド法によって製造されたことを特徴とする除湿ローター用濾材、
（２）吸湿剤が担持された不織布が熱カレンダー処理を施されている（１）記載の除湿ローター用濾材、
（３）前記吸湿剤が含浸又は塗工によって不織布に担持されてなる（１）又は（２）記載の除湿ローター用濾材、
（４）前記吸湿剤が含浸によって不織布に担持されてなる上記（１）又は（２）記載の除湿ローター用濾材。
（５）前記吸湿剤がアクリル樹脂系バインダーで担持されてなる上記（１）〜（４）のいずれか記載の除湿ローター用濾材、
である。
【発明の効果】
【０００９】
本発明の除湿ローター用濾材は、不織布に吸湿剤が担持されてなる除湿ローター用濾材であり、該不織布がケミカルボンド法によって製造されることにより、吸湿剤の担持量を増やすことができ、吸湿剤の脱落も少なく、除湿性能を著しく向上させることができる。また、吸湿剤が担持された除湿ローター用濾材の寸法安定性が良く、良好な剛直度が得られるため、ハニカム加工性にも優れている。さらに、圧力損失が低いという効果も得られる。
【００１０】
さらに、吸湿剤が担持された不織布が熱カレンダー処理を施されていることにより、ハニカム加工性に優れ、吸湿剤の脱落を防ぎ、透気度を下げることで、濾材表面からの空気の漏れをなくし、圧力損失も低くし、除湿性能を向上させることができる。また、吸湿剤は含浸又は塗工によって担持されるが、含浸がより好ましく、ハニカム加工性に優れ、吸湿剤の脱落を防ぎ、圧力損失も低くすることができる。そして、アクリル樹脂系バインダーで吸湿剤が担持されることにより、濾材の硬さを増し、ハニカム加工性が向上し、吸湿剤の脱落を防ぐという効果が得られる。
【図面の簡単な説明】
【００１１】
【図１】典型的な除湿ローターシステムを示す模式図である。
【発明を実施するための形態】
【００１２】
以下に、本発明の除湿ローター用濾材（以下、「濾材」と略す場合がある）に係わる構成要素を詳細に説明する。
【００１３】
本発明の除湿ローター用濾材は、吸湿剤、不織布で構成され、吸湿剤はバインダーで不織布に担持される。
【００１４】
吸湿剤としては、高吸水性高分子、カルボキシメチルセルロース等の有機系吸湿剤、セピオライト、ゼオライト、ベントナイト、アタパルジャイト、珪藻土、珪藻土頁岩、活性炭、多孔質シリカ、水酸化アルミニウム、繊維状酸化チタン、アロフェン、イモゴライト、非晶質アルミノ珪酸塩等の無機系吸湿剤を用いることができる。除湿ローター用濾材の吸湿剤の含有量は、除湿ローター用濾材に対して４０〜７０質量％であることが好ましく、４５〜６５質量％であることがより好ましく、５０〜６０質量％であることがさらに好ましい。４０質量％未満になると、目的とする除湿効率が得られなくなる場合があり、７０質量％を超えると、除湿ローター用濾材への担持が極端に困難になり、厚みの制御も難しくなり、著しいハニカム加工性の低下を招く。
【００１５】
本発明の除湿ローター用濾材は、不織布を使用する。不織布は、紙、織布等と比較して、空隙率が高く、また、繊維構成によって吸湿剤を担持させる場合の液の塗工性・浸透性を向上させることができるので、吸湿剤の担持用基材に適している。
【００１６】
不織布を構成する繊維としては、オレフィン系樹脂、ポリエステル樹脂、ポリ酢酸ビニル樹脂、エチレン酢酸ビニル共重合体樹脂、ポリアミド樹脂、アクリル系樹脂、ポリ塩化ビニル樹脂、ポリ塩化ビニリデン樹脂、ポリビニルエーテル樹脂、ポリビニルケトン樹脂、ポリエーテル樹脂、ポリビニルアルコール樹脂、ジエン系樹脂、及びポリウレタン系樹脂等の熱可塑性合成樹脂、フェノール樹脂、メラミン樹脂、フラン樹脂、尿素樹脂、アニリン樹脂、不飽和ポリエステル樹脂、アルキド樹脂等の熱硬化性樹脂よりなる繊維である。また、木材パルプ、楮、三椏、藁、ケナフ、竹、リンター、バガス、エスパルト、サトウキビ等の植物繊維、あるいはこれらを微細化したものを用いることができ、さらに、セルロース再生繊維であるレーヨン繊維、アセテート等の半合成繊維、ポリテトラフルオロエチレン（ＰＴＦＥ）等のフッ素樹脂系繊維、シリコーン樹脂系繊維等を使用することもできる。本発明では、除湿ローター用濾材製造時の加工性が失われない範囲で、ステンレスやニッケルウール等の金属繊維、炭素繊維、セラミック繊維、ガラス繊維等も用いることができる。
【００１７】
不織布の製造方法は、基本的に（１）フリースを形成する段階、（２）形成したフリースを結合する段階の二段階の工程からなる。それぞれの段階において様々な製法があり、不織布の原料・目的・用途に応じて選択される。
【００１８】
フリース形成法には、比較的短い繊維（１５〜１００ｍｍ、ステーブル・ファイバー）を薄いシート状に形成する乾式法、ごく短い繊維（６ｍｍ以下）を水と混ぜ合わせ、紙のように漉いて形成する湿式抄造法、熱可塑性高分子を溶融させ連続した長繊維状に吐出しながら形成するスパンボンド法、スパンボンド法の一種で高温の空気を当てながら形成し、繊維をより細くすることができるメルトブローン法がある。
【００１９】
フリース結合法には、熱で溶融させて繊維を結合させ、厚さの設計が容易であるサーマルボンド法、接着剤中に含浸又は接着剤を吹き付けて繊維を結合させ、単位重量の少ない繊維を結合できるケミカルボンド法、かえしのある針を突き刺して機械的に繊維を結合させるニードルパンチ法、高圧水流を使用し繊維を絡み合わせるスパンレース法（水流絡合法）、ガイドベルト上で形成した繊維に、一定方向からニードルパンチを加えて結合し、編込み様の表面と起毛した裏面を同時に形成できるステッチボンド法、加熱蒸気を吹き付けて繊維を結合させるスチームジェット法、水素結合を利用する方法等がある。
【００２０】
本発明では、ケミカルボンド法によって製造された不織布を使用する。ケミカルボンド法で製造された不織布は、吸湿剤の担持量を増すことができ、除湿性能を著しく向上させることが可能であり、吸湿剤が担持された濾材の寸法安定性が良く、良好な剛直度が得られ、ハニカム加工性に優れている。さらに、圧力損失が低いという効果も得られる。
【００２１】
吸湿剤を担持させる方法としては、塗工又は含浸を用いる。コーティング液としては、吸湿剤を含有する溶液又は分散液を使用する。媒体としては、水や水とアルコール、ケトン等の有機溶剤との混合液を好適に用いることができる。塗工法では、各種ブレードコーター、ロールコーター、エアナイフコーター、バーコーター、ロッドブレードコーター、ショートドウェルコーター、ダイコーター、コンマコーター、リバースロールコーター、キスコーター、ディップコーター、カーテンコーター、エクストルージョンコーター、マイクログラビアコーター等の各種塗工装置を用いて不織布に塗工する方法を挙げることができる。含浸法では、サイズプレス等の含浸装置を使用することができる。なお、塗工と比較して、含浸の方が、一度に多くの担持量を塗布することができるという利点があるため、好ましい。また、塗工と比較して、含浸では、ハニカム加工性、吸湿剤の脱落の防止、低い圧力損失といった効果を得ることもできる。
【００２２】
本発明においては、上述方法により得られた不織布を、熱カレンダー処理することがより好ましい。本処理により、吸湿剤の含有比率を高く維持したまま、シート強度を上げることが可能になり、除湿効率が高く、かつ、ハニカム加工性を損なうことなく、圧力損失が低い除湿ローター用濾材を得ることができる。また、ケミカルボンド法によって製造された不織布を用いた場合、吸湿剤を担持した後に熱カレンダー処理を行っても、繊維間に担持された吸湿剤が破壊又は潰されることがないため、吸湿剤の脱落（粉落ち）を発生させることなく、ハニカム加工に適した厚さ及び硬さに調整することができる。
【００２３】
吸湿剤を接着するバインダーとしては、アクリル樹脂系、スチレン−アクリル共重合体、スチレン−ブタジエン共重合体、エチレン−酢酸ビニル共重合体、塩化ビニル−酢酸ビニル共重合体、エチレン−酢酸ビニル−塩化ビニル共重合体、ポリプロピレン、ポリエステル、フェノキシ樹脂、フェノール樹脂、ブチラール樹脂等を使用することができる。このうち、アクリル樹脂系バインダーで吸湿剤が担持されることにより、濾材の硬さを増し、ハニカム加工性が向上し、吸湿剤の脱落を防ぐという効果が得られるため、より好ましい。
【００２４】
熱カレンダー処理とは、金属ロールと金属ロール、金属ロールと樹脂ロール、金属ロールと弾性ロール等のロール組み合わせで構成され、少なくとも一方のロールが加熱されているニップ部分に不織布を通過させて、不織布にカレンダー処理を施すことであり、ロールの加熱温度、ニップ圧により、処理後の不織布の厚み、硬さ、平滑性を制御することができる。本発明においては、不織布、吸湿剤の種類にもよるが、通常加熱温度６０℃〜１２０℃、ニップ圧０．５〜５ＭＰａで処理することが好ましい。
【００２５】
本発明において、除湿ローター用濾材の坪量は７０〜２００ｇ／ｍ２、厚みは１５０〜２５０μｍが好ましい。より好ましくは、８０〜１５０ｇ／ｍ２、１１０〜１７０μｍであり、さらに好ましくは、９０〜１００ｇ／ｍ２、１２０〜１５０μｍである。本範囲を外れて、坪量、厚みが低下すると、目的とする吸湿効率が得られず、ハニカム加工性が低下することがある。逆に、坪量、厚みが高い場合、除湿性能は得られるものの、圧力損失が高くなる等の不具合が生じることがある。
【００２６】
次に、本発明の除湿ローター用濾材のローター加工について、以下に説明する。本発明の除湿ローター用濾材にハニカム加工を施して、ハニカム状構造体に成形して、除湿ローターとして使用することができる。本発明に係わるハニカム状構造体とは、開孔を有するセル壁からなる構造体であって、具体例として、ＪＩＳ−Ｚ１５１６−１９９５に記載の「外装用段ボール」に準拠して作製される片面段ボールからなるコルゲートハニカム状構造体、六角形セルからなるヘキサゴンハニカム状構造体、正方形セルからなるハニカム状構造体、三角形セルからなるハニカム状構造体、及び中空円筒状セルを集合してなるハニカム状構造体等が挙げられる。ここで、六角形や正方形等のセル形状は必ずしも正多角形である必要はなく、角が丸味を帯びる、辺が曲がっている等の異形であっても構わない。
【００２７】
さらに、本発明の除湿ローター用濾材を用いて成形したハニカム状構造体を型抜き等の方法で円盤状に切り抜いて製造する方法、本発明の除湿ローター用濾材を用いて成形した片面段ボールを渦巻き状にして製造する方法等が挙げられる。
【００２８】
ハニカム状構造体は、開孔率が高く通気性に優れているばかりでなく、大きな表面積を有しているので、大容量の吸着性能を有する除湿ローターとして有効に機能する。また、従来の無機系除湿ローターでは、陶器様で硬くて脆いため、衝撃に対して極めて弱く壊れ易い、有機成分を除去又は減量するべく焼成等の高温加熱処理を行うため、吸湿剤の除湿性能が劣化する恐れや素材選定上の制約がある、無機材料のみでは吸湿剤の定着強度に不足し、ある程度の粉落ちが避けられない、除湿ローターを構成する基材の厚み制御や薄層化が難しく、除湿ローターの圧力損失の制御及び低圧力損失化が困難である、窯業的な製造方法であるため、焼成等の高温加熱処理の際に除湿ローターに体積変化が生じ易く、寸法精度不良や割れ等による歩留まり低下に起因して高価な部材となる、などの一連の課題があったが、ケミカルボンド法によって製造された不織布に吸湿剤が担持されてなる本発明の除湿ローター用濾材を用いて成形したハニカム構造体においては、これらの諸課題を解決することが可能である。
【実施例】
【００２９】
以下に実施例を挙げて本発明を具体的に説明するが、本発明の趣旨を逸脱しない限り、本実施例に限定されるものではない。
【００３０】
実施例１
［不織布の作製］
ビニロン繊維（繊度１．７デシテックス、繊維長５０ｍｍ）／ビニロン繊維（繊度７．８デシテックス、繊維長５０ｍｍ）／ポリエステル系繊維（繊度２．２デシテックス、繊維長５０ｍｍ）＝４０／４０／２０の質量比で解繊混合し、２８ｇ／ｍ２のウェブを作製し、該ウェブにアクリル樹脂エマルジョンを有効成分換算で２２ｇ／ｍ２含浸、乾燥させて強度を付与して、坪量５０ｇ／ｍ２のケミカルボンド不織布を作製した。
【００３１】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（エチレン−酢酸ビニル重合体のエマルジョン）３０質量部を含有してなる水性スラリーを調製し、含浸塗工機にて塗工量が７２ｇ／ｍ２になるように加工して、坪量１２２ｇ／ｍ２、厚み４００μｍのシートを作製後、熱カレンダー処理（温度：１１０℃、ニップ圧：５ＭＰａ）を施し、厚みを２１０μｍに調整し、実施例１の除湿ローター用濾材を得た。
【００３２】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００３３】
実施例２
［不織布の作製］
ビニロン繊維（繊度１．７デシテックス、繊維長５０ｍｍ）／ビニロン繊維（繊度７．８デシテックス、繊維長５０ｍｍ）／ポリエステル系繊維（繊度２．２デシテックス、繊維長５０ｍｍ）＝４０／４０／２０の質量比で解繊混合し、２８ｇ／ｍ２のウェブを作製し、該ウェブにアクリル樹脂エマルジョンを有効成分換算で２２ｇ／ｍ２含浸、乾燥させて強度を付与して、坪量５０ｇ／ｍ２のケミカルボンド不織布を作製した。
【００３４】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（ポリビニルアルコール）３０質量部を含有してなる水性スラリーを調製し、含浸塗工機にて塗工量が７２ｇ／ｍ２になるように加工して、坪量１２２ｇ／ｍ２、厚み４００μｍのシートを作製後、熱カレンダー処理（温度：１１０℃、ニップ圧：５ＭＰａ）を施し、厚みを２１５μｍに調整し、実施例２の除湿ローター用濾材を得た。
【００３５】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００３６】
実施例３
［不織布の作製］
ビニロン繊維（繊度１．７デシテックス、繊維長５０ｍｍ）／ビニロン繊維（繊度７．８デシテックス、繊維長５０ｍｍ）／ポリエステル系繊維（繊度２．２デシテックス、繊維長５０ｍｍ）＝４０／４０／２０の質量比で解繊混合し、２８ｇ／ｍ２のウェブを作製し、該ウェブにアクリル樹脂エマルジョンを有効成分換算で２２ｇ／ｍ２含浸、乾燥させて強度を付与して、坪量５０ｇ／ｍ２のケミカルボンド不織布を作製した。
【００３７】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（ポリウレタンエマルジョン）３０質量部を含有してなる水性スラリーを調製し、含浸塗工機にて塗工量が７２ｇ／ｍ２になるように加工して、坪量１２２ｇ／ｍ２、厚み４００μｍのシートを作製後、熱カレンダー処理（温度：１１０℃、ニップ圧：５ＭＰａ）を施し、厚みを２１５μｍに調整し、実施例３の除湿ローター用濾材を得た。
【００３８】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００３９】
実施例４
［不織布の作製］
ビニロン繊維（繊度１．７デシテックス、繊維長５０ｍｍ）／ビニロン繊維（繊度７．８デシテックス、繊維長５０ｍｍ）／ポリエステル系繊維（繊度２．２デシテックス、繊維長５０ｍｍ）＝４０／４０／２０の質量比で解繊混合し、２８ｇ／ｍ２のウェブを作製し、該ウェブにアクリル樹脂エマルジョンを有効成分換算で２２ｇ／ｍ２含浸、乾燥させて強度を付与して、坪量５０ｇ／ｍ２のケミカルボンド不織布を作製した。
【００４０】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（アクリル樹脂エマルジョン）３０質量部を含有してなる水性スラリーを調製し、含浸塗工機にて塗工量が７２ｇ／ｍ２になるように加工して、坪量１２２ｇ／ｍ２、厚み４００μｍのシートを作製後、熱カレンダー処理（温度：１１０℃、ニップ圧：５ＭＰａ）を施し、厚みを２００μｍに調整し、実施例４の除湿ローター用濾材を得た。
【００４１】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００４２】
実施例５
［不織布の作製］
ポリエステル系繊維（繊度２．２デシテックス、繊維長５０ｍｍ）／ポリエステル系熱融着繊維（繊度４．４デシテックス、繊維長５０ｍｍ）＝８０／２０の質量比で解繊混合し、２８ｇ／ｍ２のウェブを作製し、該ウェブにアクリル樹脂エマルジョンを有効成分換算で２２ｇ／ｍ２含浸、乾燥させて強度を付与して、坪量５０ｇ／ｍ２のケミカルボンド不織布を作製した。
【００４３】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（アクリル樹脂エマルジョン）３０質量部を含有してなる水性スラリーを調製し、含浸塗工機にて塗工量が７２ｇ／ｍ２になるように加工して、坪量１２２ｇ／ｍ２、厚み４００μｍのシートを作製後、熱カレンダー処理（温度：１１０℃、ニップ圧：５ＭＰａ）を施し、厚みを２００μｍに調整し、実施例５の除湿ローター用濾材を得た。
【００４４】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００４５】
実施例６
［不織布の作製］
ポリエステル系繊維（繊度２．２デシテックス、繊維長５０ｍｍ）／ポリエステル系熱融着繊維（繊度４．４デシテックス、繊維長５０ｍｍ）＝８０／２０の質量比で解繊混合し、２８ｇ／ｍ２のウェブを作製し、該ウェブにアクリル樹脂エマルジョンを有効成分換算で２２ｇ／ｍ２含浸、乾燥させて強度を付与して、坪量５０ｇ／ｍ２のケミカルボンド不織布を作製した。
【００４６】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（アクリル樹脂エマルジョン）３０質量部を含有してなる水性スラリーを調製し、含浸塗工機にて塗工量が７２ｇ／ｍ２になるように加工して、坪量１２２ｇ／ｍ２、厚み４００μｍの実施例６の除湿ローター用濾材を得た。
【００４７】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００４８】
実施例７
［不織布の作製］
ポリエステル系繊維（繊度２．２デシテックス、繊維長５０ｍｍ）／ポリエステル系熱融着繊維（繊度４．４デシテックス、繊維長５０ｍｍ）＝８０／２０の質量比で解繊混合し、２８ｇ／ｍ２のウェブを作製し、該ウェブにアクリル樹脂エマルジョンを有効成分換算で２２ｇ／ｍ２含浸、乾燥させて強度を付与して、坪量５０ｇ／ｍ２のケミカルボンド不織布を作製した。
【００４９】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（アクリル樹脂エマルジョン）３０質量部を含有してなる水性スラリーを調製し、含浸塗工機にて塗工量が７２ｇ／ｍ２になるように加工して、坪量１２２ｇ／ｍ２、厚み４００μｍのシートを作製後、カレンダー処理（温度：室温、ニップ圧：５ＭＰａ）を施し、厚みを２００μｍに調整し、実施例７の除湿ローター用濾材を得た。
【００５０】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００５１】
実施例８
［不織布の作製］
ポリエステル系繊維（繊度２．２デシテックス、繊維長５０ｍｍ）／ポリエステル系熱融着繊維（繊度４．４デシテックス、繊維長５０ｍｍ）＝８０／２０の質量比で解繊混合し、２８ｇ／ｍ２のウェブを作製し、該ウェブにアクリル樹脂エマルジョンを有効成分換算で２２ｇ／ｍ２含浸、乾燥させて強度を付与して、坪量５０ｇ／ｍ２のケミカルボンド不織布を作製した。
【００５２】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（アクリル樹脂エマルジョン）３０質量部を含有してなる水性スラリーを調製し、ブレード塗工機にて塗工量が片面３６．０ｇ／ｍ２になるように両面加工して、坪量１２２ｇ／ｍ２、厚み４００μｍのシートを作製後、カレンダー処理（温度：１１０℃、ニップ圧：５ＭＰａ）を施し、厚みを２１０μｍに調整し、実施例８の除湿ローター用濾材を得た。
【００５３】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００５４】
比較例１
［不織布の作製］
ポリエステル系繊維（繊度２．２デシテックス、繊維長５０ｍｍ）／ポリエステル系熱融着繊維（繊度４．４デシテックス、繊維長５０ｍｍ）＝５０／５０の質量比で解繊混合し、５０ｇ／ｍ２のウェブを作製し、加熱加圧処理を施し、坪量５０ｇ／ｍ２のサーマルボンド不織布を作製した。
【００５５】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（アクリル樹脂エマルジョン）３０質量部を含有してなる水性スラリーを調製し、含浸塗工機にて塗工量が７２ｇ／ｍ２になるように加工して、坪量１２２ｇ／ｍ２、厚み４００μｍのシートを作製後、熱カレンダー処理（温度：１１０℃、ニップ圧：５ＭＰａ）を施し、厚みを１８０μｍに調整し、比較例１の除湿ローター用濾材を得た。
【００５６】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００５７】
比較例２
［不織布の準備］
ポリエステル系スパンボンド不織布（フロイデンベルグ社製、坪量：５０ｇ／ｍ２、厚み：１３０μｍ）を準備した。
【００５８】
［除湿ローター用濾材の作製］
準備した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（エチレン−酢酸ビニル重合体のエマルジョン）３０質量部を含有してなる水性スラリーを調製し、含浸塗工機にて塗工量が７２ｇ／ｍ２になるように加工して、坪量１２２ｇ／ｍ２、厚み２００μｍのシートを作製後、熱カレンダー処理（温度：１１０℃、ニップ圧：５ＭＰａ）を施し、厚みを１７０μｍに調整し、比較例２の除湿ローター用濾材を得た。
【００５９】
［除湿ローターの作製］
作製した除湿ローター用濾材をコルゲート作製機にて片面段ボールを作製しようとしたが、濾材強度が弱く、除湿ローターを作製することができなかった。
【００６０】
比較例３
［水分散物の調製］
有機繊維として、ポリエステル繊維（繊度０．５デニール、繊維長５ｍｍ）１００質量部及び芯鞘型熱融着性ポリエステル繊維（繊度２デニール、繊維長５ｍｍ）６０質量部を水中に添加混合し、０．３質量％の繊維の水分散物を調製した。次に、凝集剤として、ポリ塩化アルミニウム及びカチオン性ポリアクリルアマイドを適量添加し、０．３質量％の不織布作製用の水分散物を調製した。
【００６１】
［不織布の作製］
円網抄紙機を用いて、作製した水分散物から坪量１００ｇ／ｍ２のウェブを湿式抄造し、シリンダドライヤーで加圧加熱処理して、湿式不織布を作製した。
【００６２】
［除湿ローター用濾材の作製］
吸湿剤（商品名：ミズカソープ（登録商標）Ｓ−０、水澤化学工業（株）製、平均細孔径３ｎｍ、比表面積８２０ｍ２／ｇ）７０質量％、バインダー（アクリル樹脂エマルジョン）３０質量％の水性スラリーを調製し、ブレード塗工機にて塗工量が片面３６．０ｇ／ｍ２になるように、作製した不織布に両面加工して、坪量１７２ｇ／ｍ２、厚み３００μｍのシートを作製し、比較例３の除湿ローター用濾材を得た。
【００６３】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００６４】
比較例４
［水分散物の調製］
有機繊維として、ポリエステル繊維（繊度０．５デニール、繊維長５ｍｍ）１００質量部及び芯鞘型熱融着性ポリエステル繊維（繊度２デニール、繊維長５ｍｍ）６０質量部を水中に添加混合し、０．３質量％の繊維の水分散物を調製した。次に、吸湿剤（商品名：ミズカソープ（登録商標）Ｓ−０、水澤化学工業（株）製、平均細孔径３ｎｍ、比表面積８２０ｍ２／ｇ）１００質量部を水中に添加混合し、次いで、凝集剤として、ポリ塩化アルミニウム及びカチオン性ポリアクリルアマイドを適量添加し、０．３質量％の吸湿剤の水分散物を調製した。
【００６５】
［除湿ローター用濾材の作製］
次に、繊維１００質量部に対して、吸湿剤が１５０質量部となるように、繊維の水分散物と吸湿剤の水分散物を混合し、０．３質量％のスラリーを調製した。次いで、該スラリーから円網抄紙機を用いて坪量１００ｇ／ｍ２のウェブを湿式抄造し、シリンダドライヤーで加圧加熱処理して、厚み１９０μｍのシートを作製し、比較例４の除湿ローター用濾材を作製した。
【００６６】
［除湿ローターの作製］
作製した除湿ローター用濾材をコルゲート作製機にて片面段ボールを作製しようとしたが、濾材強度が弱く、除湿ローターを作製することができなかった。
【００６７】
比較例５
［不織布の作製］
ポリエステル系繊維（繊度２．２デシテックス、繊維長５０ｍｍ）／ポリエステル系熱融着繊維（繊度４．４デシテックス、繊維長５０ｍｍ）＝５０／５０の質量比で解繊混合し、５０ｇ／ｍ２のウェブを作製し、加熱加圧処理を施し、坪量５０ｇ／ｍ２のサーマルボンド不織布を作製した。
【００６８】
［除湿ローター用濾材の作製］
作製した不織布に、吸湿剤（商品名：ミズカソープ（登録商標）Ｓ−０、水澤化学工業（株）製、平均細孔径３ｎｍ、比表面積８２０ｍ２／ｇ）７０質量部、バインダー（アクリル樹脂エマルジョン）３０質量部を含有してなる水性スラリーを調製し、ブレード塗工機にて塗工量が片面１１．０ｇ／ｍ２になるように両面加工して、坪量７２ｇ／ｍ２、厚み１８０μｍの比較例５の除湿ローター用濾材を得た。
【００６９】
［除湿ローターの作製］
作製した除湿ローター用濾材をコルゲート作製機にて高さ１．９ｍｍ、ピッチ３．２ｍｍの片面段ボールを作製し、これを渦巻き状に巻き上げて、内径９０ｍｍ、外径３５０ｍｍ、厚み２００ｍｍの円筒形ローター状の除湿ローターを作製した。
【００７０】
比較例６
［不織布の準備］
ポリエステル系スパンボンド不織布（フロイデンベルグ社製、坪量：５０ｇ／ｍ２、厚み：１３０μｍ）を準備した。
【００７１】
［除湿ローター用濾材の作製］
準備した不織布に、吸湿剤（商品名：ミズカソープ（登録商標）Ｓ−０、水澤化学工業（株）製、平均細孔径３ｎｍ、比表面積８２０ｍ２／ｇ）７０質量％、バインダー（エチレン−酢酸ビニル重合体のエマルジョン）３０質量％の水性スラリーを調製し、ブレード塗工機にて塗工量が片面１３．０ｇ／ｍ２になるように両面加工して、坪量７６ｇ／ｍ２、厚み１４５μｍの比較例６の除湿ローター用濾材を得た。
【００７２】
［除湿ローターの作製］
作製した除湿ローター用濾材をコルゲート作製機にて片面段ボールを作製しようとしたが、濾材強度が弱く、除湿ローターを作製することができなかった。
【００７３】
【表１】
2013158668.tif 000003
【００７４】
以上、実施例及び比較例の除湿ローター用濾材及び除湿ローターを下記性能試験に従って評価した。結果を表２に示す。
【００７５】
【表２】
2013158668.tif 000004
【００７６】
［剛直度の評価方法及び評価］
剛直度は、濾材の硬さを表す指標の１つであり、剛直度の良い濾材を使用すれば、ローター作製時のハニカム加工性、ハニカム作製時の開口部の目潰れが無く、良好なローターを作製することができる。実施例及び比較例の除湿ローター用濾材をＭＤ方向の測定として幅：２５ｍｍ×長さ：８８ｍｍにカットし、ＣＤ方向の測定として幅：８８ｍｍ×長さ：２５ｍｍにカットし剛直度測定用のサンプルを作製し、紙、プラスチック、織布の柔軟度を測定する機械（東洋精機社製：柔軟度試験機（ＪＩＳ−Ｌ１０９６準拠、ガーレ法））により評価を行った。
【００７７】
ケミカルボンド法によって製造された不織布を使用した実施例１〜８の除湿ローター用濾材は、ＭＤ方向の評価において良好な結果を示した。さらに、アクリル樹脂系バインダーを使用して吸湿剤を担持してなる実施例４〜８の除湿ローター用濾材では、非常に良好な剛直度を示した。
【００７８】
一方、比較例１〜６の除湿ローター用濾材はＭＤ方向及びＣＤ方向の評価において、実施例１〜８に比べ悪い結果を示した。さらに、不織布として湿式不織布を使用した比較例３及び吸湿剤を湿式抄造法で担持した比較例４の除湿ローター用濾材は、実施例１〜８に比べ、剛軟度が著しく劣っていた。
【００７９】
［寸法変化率の評価方法及び評価］
【００８０】
寸法変化率は、濾材の伸び縮みを表す指標の１つであり、ローター化した際に寸法安定性の良い濾材を使用すれば、長期にわたる使用に対して耐久性が良く、除湿性能の安定したローターが得られる。実施例及び比較例の除湿ローター用濾材を１００ｍｍ×１００ｍｍの大きさにカットし、寸法変化率用のサンプルを作製する。作製したサンプルは縦３点、横３点の処理前寸法（Ｘ）を測定する。次に、８０℃に温度設定した恒温槽にサンプルを入れ１５時間及び１週間静置し、熱処理を行う。熱処理経過後、サンプルを取り出して処理後寸法（Ｙ）を縦３点、横３点測定する。得られた処理前寸法（Ｘ）、処理後寸法（Ｙ）から寸法変化率Ｚを下記式１により求めた。
【００８１】
（式１）
寸法変化率Ｚ（％）＝（Ｘ−Ｙ）／Ｘ
【００８２】
ケミカルボンド法によって製造された不織布を使用した実施例１〜８の除湿ローター用濾材は、８０℃、１５時間後及び８０℃、１週間後の寸法変化率（％）は、ＣＤ方向、ＭＤ方向共に良好であり、さらに、ＭＤ方向においては特に良好な結果を示した。一方、比較例１〜６の除湿ローター用濾材は、ＭＤ方向及びＣＤ方向の評価において、実施例１〜８に比べ悪い結果を示した。
【００８３】
［ハニカム加工性の評価方法及び評価］
実施例及び比較例の除湿ローター用濾材を用いて、コルゲート作製機にて高さ１．９ｍｍ、ピッチ３．２ｍｍの片面段ボールを作製し、できあがったコルゲートの形状を４段階に分類し、評価を行った。
【００８４】
コルゲートハニカム状構造体がしっかりしていて硬く、全く潰れが無い＝「◎」
コルゲートハニカム状構造体がしっかりしている＝「○」
力を加えるとコルゲートハニカム状構造体が潰れる＝「△」
コルゲートハニカム状構造体が成形できなかった＝「×」
【００８５】
ケミカルボンド法によって製造された不織布を使用した実施例１〜８では、コルゲートハニカム状構造体がしっかりしていた。実施例１〜４の比較から、アクリル樹脂系バインダーで吸湿剤が担持されている実施例４では、実施例１〜３と比較して、コルゲートハニカム状構造体がしっかりしていて硬く、全く潰れが無いコルゲートを作製することができた。さらに、実施例５〜７の比較から、熱カレンダー処理が施されている実施例５では、コルゲートハニカム状構造体がしっかりしていて硬く、全く潰れが無いコルゲートを作製することができた。実施例５と８の比較から、含浸によって吸湿剤が担持されてなる実施例５の方が、ハニカム加工性が優れていた。一方、比較例１、３、５の除湿ローター用濾材は、力を加えるとコルゲートハニカム状構造体が潰れ、比較例２、４、６の除湿ローター用濾材では、コルゲートが成形できなかった。
【００８６】
［粉落ち性の評価方法及び評価］
実施例及び比較例の除湿ローター用濾材をコルゲート作製機にて加工する際にコルゲートギヤに付着する吸湿剤の量、及び加工時に床面に落下した吸湿剤の量を目視により、５段階に分類し評価を行った。
【００８７】
吸湿剤のコルゲートギヤへの付着、吸湿剤の床面への落下は見られない＝「◎」
吸湿剤のコルゲートギヤへの付着、吸湿剤の床面への落下はほとんど見られない＝「○」
吸湿剤のコルゲートギヤへの付着、吸湿剤の床面への落下がある＝「△」
吸湿剤のコルゲートギヤへの付着、吸湿剤の床面への落下が多い、＝「×」、
コルゲートハニカム状構造体が成形できない＝「−」
【００８８】
ケミカルボンド法によって製造された不織布を使用した実施例１〜８の除湿ローター用濾材では、吸湿剤のコルゲートギヤへの付着、吸湿剤の床面への落下が少なかった。実施例１〜４の比較から、アクリル樹脂系バインダーで吸湿剤が担持されている実施例４の除湿ローター用濾材は、吸湿剤のコルゲートギヤへの付着、吸湿剤の床面への落下は見られなかった。実施例５〜７の比較から、熱カレンダー処理が施されている実施例５の除湿ローター用濾材は、吸湿剤のコルゲートギヤへの付着、吸湿剤の床面への落下は見られなかった。実施例５と８の比較から、含浸によって吸湿剤が担持されてなる実施例５の除湿ローター用濾材の方が、吸湿剤のコルゲートギヤへの付着、吸湿剤の床面への落下が少なかった。
【００８９】
一方、不織布として湿式不織布を使用した比較例３の除湿ローター用濾材は、吸湿剤のコルゲートギヤへの付着、吸湿剤の床面への落下が見られた。不織布としてサーマルボンド不織布を使用した比較例１及び５の除湿ローター用濾材は、吸湿剤のコルゲートギヤへの付着、吸湿剤の床面への落下が多かった。比較例２、４、６のサンプルは、コルゲートが成形できなかった。
【００９０】
［圧力損失の評価方法及び評価］
実施例及び比較例で作製した除湿ローターについて、ＪＩＳ−Ｂ９９０８に準拠した測定器に装着し、風速が２ｍ／ｍｉｎとなるように調整後、圧力損失を測定した。
【００９１】
ケミカルボンド法によって製造された不織布を使用した実施例１〜８で作製した除湿ローターは、圧力損失が低く良好であった。また、実施例１〜４の比較から、アクリル樹脂系バインダーで吸湿剤が担持されている実施例４で作製した除湿ローターは、他のバインダーを使用した実施例１〜３と比較して、若干ではあるが、圧力損失が低く良好であった。実施例５〜７の比較から、熱カレンダー処理が施されている実施例５で作製した除湿ローターは、圧力損失が低く良好であった。実施例５と８の比較から、含浸によって吸湿剤が担持されてなる実施例５で作製した除湿ローターの方が、圧力損失が低く良好であった。一方、比較例１、３及び５で作製した除湿ローターは、圧力損失が悪く、比較例２、４及び６では、除湿ローターが作製できず、圧力損失の測定には至らなかった。
【００９２】
［除湿量の評価方法及び評価］
実施例及び比較例で作製した除湿ローターを、図１の除湿ローターシステムを用いて次の条件にて除湿量の評価を行った。評価条件は、除湿ローター２の回転数は３０ｒｐｈとし、ローター面積の１／２に面風速２ｍ／ｓｅｃとなるよう、室内の空気（水分を含んだ被乾燥空気６）を冷却コイル（プレクーラ）４にて（２５℃、質量絶対湿度１６ｇ／ｋｇ（ＤＡ））に調整し流入させた。除湿ローター２から出てきた乾燥空気８の除湿側出口での温湿度を測定し、除湿入口質量絶対湿度（Ａ）と除湿出口質量絶対湿度（Ｂ）の差から除湿量（Ｃ）を求めた（下記式２）。
【００９３】
（式２）
除湿量（Ｃ）ｇ／ｋｇ（ＤＡ）＝除湿入口質量絶対湿度（Ａ）−除湿出口質量絶対湿度（Ｂ）
【００９４】
ケミカルボンド法によって製造された不織布を使用した実施例１〜８で作製した除湿ローターは、良好な除湿量を示した。実施例１〜４の比較から、アクリル樹脂系バインダーで吸湿剤が担持されている実施例４で作製した除湿ローターは、良好な除湿量を示した。実施例５〜７の比較から、熱カレンダー処理が施されている実施例５で作製した除湿ローターは、良好な除湿量を示した。一方、比較例１、３及び５で作製した除湿ローターは、良い除湿量を得ることができなかった。比較例２、４及び６では、除湿ローターが作製できず、除湿量の測定には至らなかった。
【産業上の利用可能性】
【００９５】
本発明の除湿ローター用濾材は、デシカント空調システムに使用できる。また、冷蔵庫、冷凍庫、冷蔵ショーケース、冷凍ショーケース等の除湿、蒸散や、電気製品の除湿、加湿、熱交換素子等に利用することができる。
【符号の説明】
【００９６】
１  芯材
２  除湿ローター
３  除湿ローターの回転方向
４  冷却コイル（プレクーラ）
５  再生用ヒータ
６  水分を含んだ被乾燥空気
７  冷却された水分を含んだ被乾燥空気
８  乾燥空気
９  再生用空気
１０  加熱再生空気
１１  排気空気
【図１】
2013158668.tif 000005